(57)【要約】本発明は、接着剤中における乳化性イソシアネート組成物の使用に関する。この組成物は、Ｎ＝Ｃ＝Ｏ官能基の質量含有率が１０％〜３０％であり、粘度がせいぜい１５００ｍＰａ・ｓであるイソシアネート組成物、及びリンとエチレンオキシド基とアニオンを有する酸素原子とを含有する化合物又は該化合物の混合物を主成分とする界面活性剤を含む。用途は接着剤産業である。【特許請求の範囲】
【請求項１】
順次又は同時に添加するための以下のもの：
・１０％〜３０％の範囲（境界を含む）、有利には１５％〜２５％の範囲（境界を含む）のＮ＝Ｃ＝Ｏ官能基の質量含有率、及び２５００ｍＰａ・ｓ以下、有利には１５００ｍＰａ・ｓ以下、好ましくは１４００ｍＰａ・ｓ以下、より一層好ましくは１２００ｍＰａ・ｓ以下の粘度を有するイソシアネート組成物（ａ）；
・次の平均一般式の化合物又は該化合物の混合物を主成分として（即ち少なくとも５０質量％）含む界面活性剤（ｂ）：
【化１】
2006522850.tif 000008
｛ここで、ｐは１〜２の範囲（閉区間、即ち境界を含む）の値を表わし；
ｍは０又は１を表わし；
合計ｐ＋ｍ＋ｑは３であり；
合計１＋ｐ＋２ｍ＋ｑは３又は５、有利には５であり；
Ｘは酸素であり；
Ｘ’は酸素であり；
ｎ及びｓは５〜３０の範囲、有利には５〜２５の範囲、好ましくは９〜２０の範囲（閉区間、即ち境界を含む）から選択される同一の統計値を有し；
Ｒ1及びＲ2は同一であり、置換されていてもよいアリール基から選択され、
Ｒ1及びＲ2は通常は１０〜２０個の炭素原子を有するアルキルアリールを表わす｝：
を含む組成物の、接着剤用エマルションを調製するための使用。
【請求項２】
前記粘度が２０００ｍＰａ・ｓ以下、有利には１５００ｍＰａ・ｓ以下、好ましくは１４００ｍＰａ・ｓ以下、より一層好ましくは１２００ｍＰａ・ｓ以下であることを特徴とする、請求項１に記載の使用。
【請求項３】
界面活性剤（ｂ）の質量（分子）と組成物（ａ）の質量（分母）との間の比が２％〜１０％の範囲、有利には３％〜７％の範囲の閉区間（即ち境界を含む）内であることを特徴とする、請求項１又は２に記載の使用。
【請求項４】
合計ｐ＋ｑが２であることを特徴とする、請求項１〜３のいずれかに記載の使用。
【請求項５】
前記イソシアネート組成物（ａ）がヘテロオリゴマー及びホモオリゴマーから選択されるオリゴマーを少なくとも５０質量％、有利には少なくとも７０質量％含み、該オリゴマー中のモノマーの内の少なくとも１種が脂肪族モノマーであり、有利にはこのモノマーの全部が、少なくとも２個のイソシアネート官能基を有するものから選択される脂肪族モノマーであってその骨格中の２個のイソシアネート官能基を結び付ける最も短い軌道上に少なくとも２個のメチレン鎖単位(ＣＨ2)π（π≧２）のポリメチレン序列（これは、モノマーが環を含む場合にはエキソ環である）を少なくとも１つ含む前記脂肪族モノマーであることを特徴とする、請求項１〜４のいずれかに記載の使用。
【請求項６】
前記イソシアネート組成物（ａ）中にポリメチレンジイソシアネートの二量体、ビス二量体及びモノアロファネート、並びに少なくとも２００の分子量を有する二官能性、三官能性又は四官能性モノマーから選択される少なくとも１種の分子を含む反応性溶剤を含ませたことを特徴とする、請求項１〜５のいずれかに記載の使用。
【請求項７】
前記反応性溶剤がイソシアネート組成物（ａ）の５〜２０質量％を占めることを特徴とする、請求項６に記載の使用。
【請求項８】
前記二量体及びビス二量体が組成物（ａ）の５〜２０質量％、好ましくは少なくとも７質量％を占めることを特徴とする、請求項６又は７に記載の使用。
【請求項９】
順次又は同時添加において以下のものを含むことを特徴とする、接着剤組成物：
・１０％〜３０％の範囲（境界を含む）、有利には１５％〜２５％の範囲（境界を含む）のＮ＝Ｃ＝Ｏ官能基の質量含有率、及び２５００ｍＰａ・ｓ以下、有利には１５００ｍＰａ・ｓ以下、好ましくは１４００ｍＰａ・ｓ以下、より一層好ましくは１２００ｍＰａ・ｓ以下の粘度を有するイソシアネート組成物（ａ）；
・次の一般式の化合物又は該化合物の混合物を主成分として（即ち少なくとも５０質量％）含む界面活性剤（ｂ）：
【化２】
2006522850.tif 000009
（ここで、ｐは１〜２の範囲の値（閉区間、即ち境界を含む）を表わし；
ｍは０又は１を表わし；
合計ｐ＋ｍ＋ｑは３であり；
合計１＋ｐ＋２ｍ＋ｑは３又は５、有利には５であり；
Ｘは酸素であり；
Ｘ’は酸素であり；
ｎ及びｓは５〜３０の範囲、有利には５〜２５の範囲、好ましくは９〜２０の範囲（閉区間、即ち境界を含む）から選択される同一の統計値を有し；
Ｒ1及びＲ2は同一であり、置換されていてもよいアリール基から選択され、
Ｒ1及びＲ2は通常は１０〜２０個の炭素原子を有するアルキルアリールを表わす）；
・４〜９の範囲のｐＨを有する水性相、有利には既知の接着性ポリマーを有するもの。
【発明の詳細な説明】
【技術分野】
【０００１】
本発明は、イソシアネート（これは部分的にマスクされていてもよいが、しかしこれは好ましい具体例ではない）をベースとする化合物及び組成物に関する。本発明はまた、それらの使用方法及び接着剤を製造するためのそれらの使用、並びに特にこうして得られる接着性ジョイントにも関する。より特定的には、本発明は、水性相中に（自己）分散性であり、特に木材及びエラストマーを結合させるための組成物に関する。
【０００２】
本発明をより一層よく理解するためには、以下のことを思い出すのが適切であると思われる。
【０００３】
本明細書において粒子寸法特徴についてはしばしば、ｄnタイプの表記法（ここで、ｎは１〜９９の数である）を用いる。この表記法は多くの技術分野においてよく知られているが、化学においてはむしろ稀であり、従ってその意味を思い出しておくのがよいかも知れない。この表記法は、粒子のｎ％（重量、より正確には質量による。何故ならば重量は物質の量であって力ではないから。）がその寸法と等しい寸法又はそれより小さい寸法であるような粒子寸法を表わす。
【０００４】
本明細書の残りの部分においては、次式で規定される多分散指数を用いる。
Ｉ＝(ｄ90−ｄ10)／ｄ50
【背景技術】
【０００５】
接着剤産業においては昔から溶剤が広く用いられてきたが、しかし有機溶剤又はその少なくとも一部は毒性又は時間毒性があるとみなされているので、有機溶剤の使用には作業安全性を管理する当局からの非難が次第に高まっている。
【０００６】
これを１つの理由として、溶剤に関連する欠点を解消するために溶剤媒体中における技術の代わりとなる技術を開発するための試みが次第に多く行われるようになってきた。
【０００７】
その存在がそれを取り扱う者にとって毒性があること及び環境に対して有害であることが知られている有機溶剤の使用を減らすために、水性相中の接着剤を開発することが提唱されている。
【０００８】
このタイプの大部分の接着剤は、水性相中の（通常は分散体の形の）ポリマーから成り、水性相の蒸発が結合をもたらす。
【０００９】
しかしながら、水性相中にイソシアネートを分散させて存在させることによって、この種の接着剤を用いて得られる接着性ジョイントの接着特性を有意に高めることができるようである。この効果増強のメカニズムは、完全には解明されていない。
【００１０】
こうして変性されたこれらの分散体は新規の類の接着剤を構成し、ポリマー（可溶性のもの又は通常は分散体状のもの）と分散したイソシアネートとが同一の水性相中に存在するデュアル分散体から形成される。
【００１１】
一般的に、この混合分散体は、ポリマーベクトル水性相とイソシアネートエマルションとを混合するか、又はポリマーを有する水性相中にイソシアネートを直接乳化させるかのいずれかによって得られる。
【００１２】
特に望ましいのは後者の技術である。
【００１３】
この技術は有利なものではあるが、しかしこの用途のために好適なイソシアネートベース組成物の範囲には選択肢が少ししかない。何故ならば、これらは様々な制約を満足する必要があり、乳化剤の選択が臨界的であるからである。
【００１４】
かくして、一方で分散体を接着結合に用いることができる時間が短縮されるのを防止し、他方で脱混合（混合状態の解除）及び場合により相分離を防止するためには、イソシアネート組成物を乳化させるための技術がポリマーベクトル媒体と適合性である必要がある。これは、分散体が物理的に安定であること及び所定レベルで化学的に安定であることの両方を意味する。
【００１５】
と言うのも、マスクされていないイソシアネート又は完全にはマスクされていないイソシアネートを用いる場合、水性エマルションの形では、通常はそれらが使用可能な時間は数時間未満、一般的に１又は２時間未満なのである。新規の乳化剤を使用したことによって耐用寿命が有意に短縮される結果にならないようにするのが重要である。
【００１６】
この問題は、用いられる接着性ポリマーの多様性が広範であることのため及びそれらの特徴が結合される表面に依存することのために、なお一層難しいものとなる。
【００１７】
最後に、水性相中の特に分散体状の接着剤を用いて得られた接着性ジョイントは湿った環境において低い接着性を示すということも、よく起こることである。
【００１８】
さらに、多くの界面活性剤はコーティングとその支持体との間の結合の強度を低下させることがよく知られている。その結果、それらはポリマーと支持体との間の結合を徐々に衰えさせることが知られており、そのために用いられている。
【特許文献１】ドイツ国特許第３１０８５３７Ａ号明細書
【発明の開示】
【発明が解決しようとする課題】
【００１９】
この理由で、本発明の１つの目的は、広範な条件下で容易に乳化させることができるイソシアネート組成物を提供することにある。
【００２０】
本発明の別の目的は、湿った環境における接着性の問題を克服するイソシアネート組成物を提供することにある。
【課題を解決するための手段】
【００２１】
これらの目的及び以下の説明から明らかになるであろうその他の目的は、次のものを含む乳化可能なイソシアネート組成物を接着剤中に用いることによって達成される：
・１０％〜３０％の範囲（境界を含む）、有利には１５％〜２５％の範囲（境界を含む）のＮ＝Ｃ＝Ｏ官能基の質量含有率、及び２５００ｍＰａ・ｓ以下、有利には１５００ｍＰａ・ｓ以下、好ましくは１４００ｍＰａ・ｓ以下、より一層好ましくは１２００ｍＰａ・ｓ以下の粘度を有するイソシアネート組成物（ａ）；
・次の一般式（Ｉ）の化合物又は該化合物の混合物を主成分として含む界面活性剤：
【化１】
2006522850.tif 000002
｛ここで、ｐは１〜２の範囲（閉区間、即ち境界を含む）の整数を表わし；
ｍは０又は１を表わし；
ｑは０と１との間から選択され；
合計ｐ＋ｍ＋ｑは３以下であり；
合計１＋ｐ＋２ｍ＋ｑは３又は５、有利には５であり；
Ｘは酸素又は単結合であり；
Ｘ’は酸素又は単結合であり；
ｎ及びｓは同一であっても異なっていてもよく、５〜３０の範囲、有利には５〜２５の範囲、好ましくは９〜２０の範囲（閉区間、即ち境界を含む）から選択される整数を表わし；
Ｒ1及びＲ2は同一であっても異なっていてもよく、有利には同一であり、随意に置換されたアリール基から選択される｝。
【発明を実施するための最良の形態】
【００２２】
有利には、Ｘ及びＸ’の内の一方は酸素、好ましくは両方が酸素である。
【００２３】
式（Ｉ）の化合物が混合物である場合には、モル基準としたそれらの大部分（少なくとも５０％）が式（Ｉ）においてｑが０である（即ちリン酸モノエステル又はホスホネート）次式（II）のものに相当するのが好ましい。
【化２】
2006522850.tif 000003
（ここで、ｍは０又は１、好ましくは１であり、
ｐは２である。）
【００２４】
前記の値は所定の分子については整数であるが、化合物の混合物を用いる場合にはこれらの値は分数になってもよい。
【００２５】
かくして、式（Ｉ）においてｑ、ｐ並びに特にｎ及びｓは統計値となる。
【００２６】
この場合、前記の乳化可能な組成物は、以下のものを含む乳化可能なイソシアネート組成物になる：
・１５％〜２５％の範囲のＮ＝Ｃ＝Ｏ官能基の質量含有率、及び１５００ｍＰａ・ｓ以下、有利には１４００ｍＰａ・ｓ以下、好ましくは１２００ｍＰａ・ｓ以下の粘度を有するイソシアネート組成物；
・次の平均一般式の化合物又は該化合物の混合物を主成分として含む界面活性剤：
【化３】
2006522850.tif 000004
（ここで、ｐは１〜２の範囲（閉区間、即ち境界を含む）の値を表わし；
ｍは０又は１、有利には１であり；
合計ｐ＋ｍ＋ｑは３であり；
合計１＋ｐ＋２ｍ＋ｑは３又は５、有利には５であり；
Ｘは酸素であり；
Ｘ’は酸素であり；
ｎ及びｓは５〜３０の範囲、有利には５〜２５の範囲、好ましくは９〜２０の範囲（閉区間、即ち境界を含む）から選択される同一の統計値を有し；
Ｒ1及びＲ2は同一であり、随意に置換されたアリール基から選択される｝。
【００２７】
Ｒ1及びＲ2は通常は１０〜２０個の炭素原子を有するアルキルアリール、特にノニルフェニルを表わす。
【００２８】
統計値ｑは０〜１の範囲の閉区間中から選択され、これは酸−塩基滴定によって容易に測定されることに留意されたい。
【００２９】
統計値ｑは、０．５以下、有利には０．３以下、好ましくは０．２以下であるのが望ましい。
【００３０】
この場合、平均式は数平均（各タイプの単位又は原子の総数を分子の数で割ったもの）であり、各分子の割合は液体クロマトグラフィーによって及び重い分子については適宜にゲル透過クロマトグラフィーによって測定され、適宜にMALDITOF技術によって補完される。
【００３１】
これらの化合物は、フェノール類（Ｒ1及びＲ2）｛有利にはフェノール、有利には置換されたもの、好ましくは炭素系鎖（有利にはアルキル）で置換されたもの｝を用いてアルコール官能基で末端停止させたポリエチレンオキシド（ｓ及びｎの単位）によってリンの酸（有利にはリン酸）を部分エステル化することによって、得ることができる。
【００３２】
式（Ｉ）の化合物と懸濁させるべきイソシアネートとの間の質量比（式（Ｉ）の化合物が分子になる）は通常、約０．１以下、有利には約０．１０以下である。本明細書において用語「約」は、その値が数学的に丸められたものであるという事実、及びその数値の最も右の数字が０である場合にこれらの０が（もちろん別途記載がなければのことではあるが）有効数字というよりもむしろ位取り表記の０であるという事実を強調するために専ら用いられる。
【００３３】
懸濁させるべきイソシアネートと式（Ｉ）の化合物との間の質量比は、１％より大きいのが有利であり、２％より大きいのが好ましい。
【００３４】
これらの使用における利点を構成する自己乳化性性状は、他のタイプの乳化剤化合物も存在下させる場合には前記の質量比が約３％又はそれより高い時に現れ、式（Ｉ）の化合物が乳化剤として用いられる全界面活性剤の少なくとも９０質量％を占める場合には前記の質量比が約５％又はそれより高い時に現れる。
【００３５】
また、式（Ｉ）の前記の化合物の量が、１リットル当たりに１０-2〜１の範囲、有利には５×１０-2〜０．５の範囲の値のリン原子に相当するのも望ましい。
【００３６】
かくして、式（Ｉ）の化合物（分子）と懸濁させるべきイソシアネート（分母）との間の質量比は、有利には少なくとも２％、好ましくは少なくとも４％であって、約１５％以下、好ましくは約１０％以下であり、かくしてこの質量比は、有利には約２％〜１５％の範囲、好ましくは約４％〜１０％の範囲（有効数字２桁）である。これらの範囲は閉区間であり、即ちこれらは境界を含む。
【００３７】
本発明に従えば、前記の化合物は、単独で用いることもでき、１種又はそれより多くの界面活性剤との混合物として用いることもできる。
【００３８】
これらの随意としての界面活性剤はまた、その他のイオン性化合物｛特にアリール及び／若しくはアルキルサルフェート、アリール及び／若しくはアルキルホスフェート（言うまでもなく、アリールは特にアルキルアリールを包含し、アルキルは特にアルアルキルを包含する）、アリール若しくはアルキルホスホネート、アリール若しくはアルキルホスフィネート、アリール若しくはアルキルスルホネート、脂肪酸塩並びに／又は双性イオン性塩）並びにノニオン性化合物（鎖の末端をブロックされたもの又はブロックされていないもの）から選択することもできる。しかしながら、鎖の少なくとも１つにアルコール官能基を含有するノニオン性化合物は、たとえ組成物の他の局面に対しては好ましい効果を有していても、（自己）乳化に対しては僅かに好ましくない影響を有するように思える。これを考慮に入れると、このタイプの化合物の含有率は、本発明に従うアニオン性化合物の質量のせいぜい１／３、有利にはせいぜい１／５、好ましくはせいぜい１／１０を占めるのが好ましい。
【００３９】
本発明に従う化合物の電気的中性を保証する対カチオンは、一価のものであるのが有利であり、無機カチオン及び有機カチオンから選択され、これらは非求核性のものであるのが有利であり、従って第４級又は第３級性状のもの｛特にホスホニウム、アンモニウム（プロトン化アミンを含む）のような第Ｖ族の「オニウム類」又はスルホニウムのような第VI族の「オニウム類」等｝及びそれらの混合物であるのが有利であり、通常は一般的にアミンから、有利には第３アミンから誘導されるアンモニウムである。有機カチオンがイソシアネート官能基に対して反応性の水素を持つのを回避するのが有利である。この理由で、第３アミンが好ましい。
【００４０】
無機カチオンは、相間移動剤、例えばクラウンエーテルで封鎖されていてもよい。
【００４１】
中性塩基｛有機（アンモニウム等）又は無機｝のプロトン化から誘導されるカチオンの水中におけるｐＫａは、有利には少なくとも７、好ましくは少なくとも８であって、１４以下、好ましくは１２以下、より一層好ましくは１０以下である。
【００４２】
前記カチオン、特にアンモニウムに対応するアミン（この場合にはプロトン化アミン）は、界面活性剤特性を持たないのが有利であるが、しかし良好な溶解性を有するのが望ましく、いずれにしても官能基及びポリ酸素化鎖を含有するこの化合物が作業濃度において確実に水性相中で溶解するのに充分な溶解性を有するのが望ましい。
【００４３】
「オニウム」官能基（これは１分子当たりに１個のみ存在するのが好ましい）１個当たりに１６個以下、有利には１２個以下、有利には１０個以下、好ましくは８個以下の炭素原子を有する第３アミン及び第４級アンモニウム又はホスホニウムが好ましい。
【００４４】
前記アミンは、他の官能基、特にアミノ酸の官能基に対応する官能基や環状エーテル官能基（例えばＮ−メチルモルホリン）等を含んでいてもよい。これらの他の官能基は、イソシアネート官能基と反応せず且つ水性相中における溶解性を有意に低下させることのない形にあるのが有利である。
【００４５】
本発明に従うアニオン性化合物は、水中に溶解させた際や水中で接触させた時のｐＨが少なくとも３、有利には少なくとも４、好ましくは少なくとも５であって１２以下、有利には１１以下、好ましくは１０以下となるような中和された形にあることが、非常に望ましい。
【００４６】
かくして、２つ以上存在する場合には強酸官能基又は中庸強度の酸官能基（即ちｐＫａが４以下のもの）だけが中和されているのが好ましい。弱い酸、即ちｐＫａが少なくとも５のものは、一部中和されていてもよい。
【００４７】
より一般的な態様において上記したように、ｑが０である化合物が大部分を占めるのが好ましい。かくして、リンがリン（Ｖ）である（即ち２ｍ＋ｐ＋ｑ＝５である）場合及び混合物の化合物がエステルである場合には、モノエステル及びジエステルの混合物であってモノエステル／ジエステルのモル比が２より大きく、有利には３より大きく、好ましくは４より大きく、より一層好ましくは５より大きく、さらには１０より大きいものを用いるのが望ましい。
【００４８】
本発明に従う乳化剤（特に上記の混合物）はまた、リン酸及び／又は亜リン酸（これらは推奨ｐＨゾーン内になるように少なくとも一部塩形成されているのが有利であろう）１〜約２０質量％（しかしこれは１０％を超えないのが好ましい）並びにピロリン酸エステル０〜５質量％を含んでいてもよい。技術的には亜リン酸をを存在させることは可能であるが、その誘導体の一部は毒性があると考えられるので、この酸を用いるのは、特に毒性があると考えられる誘導体を形成する危険性がある場合には、回避するのが賢明である。
【００４９】
前記組成物にはまた、触媒、有利には潜在的触媒（外的作用、例えば可視光線や紫外線、酸素の作用によって遊離され得るもの）を含ませてもよい。
【００５０】
本発明に従えば、安定なエマルション、特に安定な水中油エマルションを容易に製造することができる。
【００５１】
「油中水」エマルションを得ることも可能であるが、しかしかかるエマルションは化学的に安定ではない。「油中水」エマルションは時として危険なほどに急激なイソシアネート官能基の分解を助長する。この問題を回避するためには、本発明に従うイソシアネート組成物を水性相に添加することが、その逆よりも推奨される。
【００５２】
接着性ポリマーを有する水性相は、かなりの程度の界面活性剤特性を有することがよくある。かくして、接着性ポリマーを有する水性相では乳化性イソシアネート組成物が自己乳化性であってしかし純水中では自己乳化性ではないということは、珍しいことではない。
【００５３】
かくして、界面活性剤濃度が低い場合には、２つの分散体（一般的にはエマルション）への脱混合が起こることがあり、一方の「水中油」がもう一方の「油中水」の上に乗る。上記のように、そして以下に詳しく説明するように、後者の分散体は化学的に不安定であることがよくあり、イソシアネート官能基が水によって加水分解されるせいで二酸化炭素が放出される。この状況は、より激しく撹拌することによって又はもっと良好には乳化剤含有率を高めることによって、解消することができる。
【００５４】
最終分散体中のイソシアネート組成物の含有率は、１％〜約２０％の範囲、有利には２％〜１５％の範囲、好ましくは３％〜１０％の範囲（閉区間、即ち境界を含む）にする。
【００５５】
本発明に従うイソシアネート組成物を水性相中に分散又は乳化させた後の水含有率は、９５％以下、有利には９０％以下、好ましくは８５％以下であって、少なくとも２５％、有利には少なくとも３０％、好ましくは少なくとも３５％であるのが望ましい。かくして、固形分含有率が高いエマルションを得ることが可能である。
【００５６】
溶剤含有率は、有利には最終分散体（即ち接着用に用いる用意ができた分散体）の２０質量％以下、好ましくは１０質量％以下、より一層好ましくは５質量％以下、さらにより一層好ましくは１質量％未満にする。
【００５７】
本発明の１つの特に有利な具体例に従えば、イソシアネート組成物を分散又は乳化させた後の水中のバインダーの成分の合計｛即ちイソシアネート、乳化剤及びポリマー（有利にはイソシアネート官能基に対して反応性の水素を有する官能基を含有するもの、特にポリオール）の質量含有率｝は、組成物の総量に対して２０％（好ましくは３０％）〜６０％（好ましくは５０％）の範囲である。
【００５８】
特に、固形分含有率は少なくとも４０％、さらには少なくとも５０％、さらには少なくとも６０％の値に達してもよいが、しかし一般的には８０％未満である。
【００５９】
乳化の問題に戻ると、本発明に至る研究の際に、特に脂肪族イソシアネート｛即ち、炭化水素系の骨格（即ち水素及び炭素の両方を含有するもの）に飽和（ｓｐ3）炭素を介して結合したイソシアネート｝の場合には、水の割合が所定の値に達した時に様々な反応の暴走の危険性があることがわかっている。従って、水性相中の水の量と本発明に従うイソシアネート及び界面活性剤の合計とのとの間の質量比が１０-2〜１／２（０．５）の範囲である組成を回避することが推奨される。より一層の安全性が望まれる場合には、１０-3〜１の範囲の比を回避する。この危険な範囲に入るのを回避するためには、乳化性イソシアネート組成物を水性相に添加することが、その逆よりも推奨される。
【００６０】
１５００ｍＰａ・ｓ以下、有利には１２００ｍＰａ・ｓ以下、好ましくは１０００ｍＰａ・ｓ以下の粘度を有するイソシアネート組成物を用いるのが好ましい。
【００６１】
本発明に至る研究の過程で、エマルションの寸法（粒度分布）が最終的な接着の品質において大きな役割を果たすことが示された。より特定的には、イソシアネート組成物単独の時及び接着性ポリマーと一緒の時のイソシアネート組成物のエマルションの多分散性が重要である。
【００６２】
かくして、イソシアネート単独の場合、１．５以下、有利には１．３以下、好ましくは１．１以下の多分散指数のためには、粒子寸法ｄ50が２５μｍ以下、好ましくは２２μｍ以下であるべきである。
【００６３】
イソシアネート（より正確には乳化性イソシアネート組成物）をポリマーの相中に分散させる場合には、単分散を達成するのがより一層困難であるが、しかし本発明に従う化合物の結果は有意の進歩を構成する。
【００６４】
本発明がターゲットとするイソシアネートには、特に以下に詳述する化合物が包含される。
【００６５】
これらの化合物は、この分野において周知の構造、例えばポリオール（例えばトリメチロールプロパン）｛一般的にはトリオール（有利には第１級のもの）｝の縮合から誘導される「プレポリマー」、及び特に最も一般的なもの、即ちオリゴマー、例えばイソシアヌレート（三量体とも称される）単位を含有するもの、ウレチジンジオン（二量体とも称される）構造を含有するもの、ビウレット若しくはアロファネート構造又は単一の分子上の若しくは混合物としてのこのタイプの構造の組合せ物を、有利に含有することができる。
【００６６】
組成物の溶剤含有率を実質的に低下させることが望まれる場合、特にそれがエマルションの形にある場合には、このタイプの混合物であって元々（即ち溶剤を添加することなく）低粘度のものを用いるのが好ましい。
【００６７】
この特性を有する化合物は特に、一部又は全部がイソシアネート官能基がエチレンフラグメントを介して骨格に結合した脂肪族イソシアネート［例えばポリメチレンジイソシアネート、特にヘキサメチレンジイソシアネート、及びアリーレンジアルキレンジイソシアネートのもの｛そのイソシアネート官能基が芳香族核から少なくとも炭素２個分離れたもの、例えばＯＣＮ−[ＣＨ2]t−Φ−[ＣＨ2]u−ＮＣＯ（ここで、ｔ及びｕは１より大きい）｝］である誘導体｛例えばイソシアヌレート（三量体とも称される）、ウレチジンジオン構造（二量体とも称される）、ビウレット若しくはアロファネート構造又は単一の分子上の若しくは混合物としてのこのタイプの構造の組合せ物｝である。
【００６８】
かくして、そのモノマーの内の少なくとも１つが脂肪族モノマーであるヘテロオリゴマー又はホモオリゴマー｛有利にはそのモノマーの全部が少なくとも２個のイソシアネート官能基を有するものから選択される脂肪族モノマーであってその骨格中の２個のイソシアネート官能基を結び付ける最も短い軌道上に少なくとも２個のメチレン鎖単位(ＣＨ2)π（π≧２）のポリメチレン序列（これは、モノマーが環を含む場合にはエキソ環である）を少なくとも１つ含むもの｝から選択されるオリゴマーを少なくとも５０質量％、有利には少なくとも７０質量％含むイソシアネート組成物（ａ）を用いるのが有利である。
【００６９】
検討されるオリゴマーには、約１６００以下の分子量を有する化合物が包含され、即ちヘキサメチレンジイソシアネートについては、イソシアネート官能基の前駆体であるジアミン単位が約１０個以下のものである。前記の少なくとも２個のメチレン鎖単位(ＣＨ2)πのポリメチレン序列において、πは２〜１０の範囲、有利には４〜８の範囲の整数を表わす。該オリゴマーはヘキサメチレンジイソシアネートホモオリゴマーから選択されるのが有利である。
【００７０】
これらの化合物又は混合物は、約２０００ｃＰ（又はｍＰａ・ｓ）以下、好ましくは約１５００ｃＰ（又はｍＰａ・ｓ）以下の粘度を有するのが有利である。
【００７１】
これらの値に到達しない時は、好適な溶剤を最少量添加することによって混合物をこれらの粘度値にするのが有益であることが多い。しかしながら、反応性溶剤を用いない（後記を参照されたい）場合には、イソシアネート組成物中の溶剤の量が乳化性イソシアネート組成物の２０質量％（有利には１０質量％）を越えないようにするのが好ましい。
【００７２】
その用途に適合する場合、最も好適な溶剤は、反応性溶剤と称することができる（これら２つの特性を有するため）ものである。
【００７３】
反応性溶剤としては、少なくとも２００（有効数字２桁）、有利には少なくとも２５０の分子量及び５００ｍＰａ・ｓ以下の粘度を有する脂肪族ジ−及びトリイソシアネートモノマー又はテトライソシアネートモノマーさえも、挙げることができる。このタイプの溶剤の中では、リシン及びオルニチンのようなジアミノ酸のエステルから誘導されるもの、特にＬＤＩ（リシンエステルから誘導されるリシンジイソシアネート）、ＬＴＩ（リシンのエステル及びエタノールアミンから誘導されるリシントリイソシアネート）、並びに三置換アルカン、例えばＮＴＩ（ノニルトリイソシアネートＯＣＮ−(ＣＨ2)4−ＣＨ(ＣＨ2−ＮＣＯ)−(ＣＨ2)3−ＮＣＯ)）及びＵＴＩ（ウンデシルトリイソシアネートＯＣＮ−(ＣＨ2)5−ＣＨ(−ＮＣＯ)−(ＣＨ2)5−ＮＣＯ）を挙げることができる。工業的規模で開発されていないが、ジオール｛例えばグリコール、プロパンジオール（特に１，３−プロパンジオール）、ブタンジオール（特に１，４−ブタンジオール）及びペンタンジオール（特に１，５−ペンタンジオール）｝及びジアミノ酸の複エステルから誘導されるテトライソシアネートは良好な結果を与える。
【００７４】
反応性溶剤としてはまた、随意にメチレン上をエチル又はメチルで置換されたポリメチレンジイソシアネート二量体（ウレチジンジオン環を含有する）、ビス二量体（２個のウレチジンジオン環を含有する三量体）並びにそれらの互いの及び適宜にトリス二量体（３個のウレチジンジオン環を含有する四量体）との混合物を挙げることができる。かかる混合物は、モノマーを加熱することによって作ることができる（国際公開ＷＯ９９／０７７６５号パンフレットを参照されたい）。
【００７５】
反応性溶剤としてはまた、随意にメチレン上をエチル又はメチルで置換されたポリメチレンジイソシアネートのモノアロファネート（モノアルコールとの二縮合体）、２種のビスアロファネート（ジオールとの四縮合体又は好ましくは２個のアロファネート官能基を含有する２個のモノアルコールとの三縮合体）、及び上記のものの２種又は３種の混合物を挙げることもできる。このタイプの物質の合成については、国際公開ＷＯ９９／５５７５６号パンフレットを参照されたい。
【００７６】
言うまでもないが、上記の様々なタイプの反応性溶剤の混合物を用いることもできる。
【００７７】
言い換えると、イソシアネート組成物を乳化剤と混合する前に、上記の少なくとも１種の化合物を添加することによって｛即ち、せいぜい１２００ｍＰａ・ｓであって所望の粘度（即ちそれぞれ３０００、２０００、１５００及び１０００ｍＰａ・ｓ）より低い粘度を有するイソシアネート組成物で割る（即ち混合する）ことによって｝イソシアネート組成物の粘度を約２５００ｃＰ（又はｍＰａ・ｓ）以下、有利には２０００ｍＰａ・ｓ以下、好ましくは約１５００ｃＰ（又はｍＰａ・ｓ）以下、より一層好ましくは１２００ｍＰａ・ｓ以下、さらにより一層好ましくは１０００ｍＰａ・ｓ以下の値に調節することができる。ここで、上記のせいぜい１２００ｍＰａ・ｓであって所望の粘度より低い粘度を有するイソシアネート組成物は、以下のものから選択されるのが有利である：
・２００より大きい、有利には２５０より大きい分子量及び５００ｍＰａ・ｓ以下の粘度を有する少なくとも１種の脂肪族ジ−及びポリイソシアネートモノマーを少なくとも１０質量％含むもの；
・ポリメチレンジイソシアネート二量体及びビス二量体（随意にメチレン上をエチル又はメチルで置換されていてよい）から選択され、５００ｍＰａ・ｓ以下の粘度を有する、ウレチジンジオン環を含有する少なくとも１種の誘導体を少なくとも１０質量％含むもの；
・５００ｍＰａ・ｓ以下の粘度を有するポリメチレンジイソシアネートモノアロファネート（随意にメチレン上をエチル又はメチルで置換されていてよい）から選択される少なくとも１種のアロファネートを少なくとも１０質量％含むもの；
・上記３つのタイプの組成物の、５００ｍＰａ・ｓ以下の粘度を有する混合物によって形成されるもの。
【００７８】
上記のように、懸案のイソシアネートは、モノイソシアネート、ジイソシアネート又はポリイソシアネートであってさえよい。有利には、これらの誘導体は、イソシアヌレートタイプの構造（三量体とも称される）、ウレチジンジオン構造（二量体とも称される）、ビウレット若しくはアロファネート構造又は単一の分子上の若しくは混合物としてのこのタイプの構造の組合せ物を含有していてよい。ＬＴＩ（リシントリイソシアネート）及びＮＴＩ（ノニルトリイソシアネート）のような三官能性モノマーは主として変性されていない形で用いられるが、オリゴマー化されていてもよい。
【００７９】
イソシアネートモノマーは一般的に、ジアミンから誘導され、炭酸化によってジイソシアネートに転化される。この操作は、ほとんどの場合、ホスゲン又は同等の試薬を作用させることによって行われる。ジアミン単位はもちろんオリゴ縮合から誘導される化合物（例えば二量体、三量体、アロファネート、ウレタン、尿素及びビウレット等）中に見出される。これらのモノマーは、特に以下のものであってよい：
◆脂肪族（環状脂肪族及びアリール脂肪族を含む）モノマー、例えば以下のもの：
・単純脂肪族モノマー、例えばポリメチレン序列(ＣＨ2)ππ（ここで、ππは２〜１０の範囲、有利には４〜８の範囲の整数を表わす）を含有するポリメチレンジイソシアネートモノマー、特にヘキサメチレンジイソシアネート｛そのメチレンの１つがＭＰＤＩ（メチルペンタメチレンジイソシアネート）のようにメチル又はエチル基で置換されていてもよい｝；
・一部「ネオペンチル」で一部環状の脂肪族（環状脂肪族）モノマー、例えばイソホロンジイソシアネート（ＩＰＤＩ）；
・環状脂肪族ジイソシアネート、例えばノルボルネンから誘導されるもの；
・アリーレンジアルキレンジイソシアネート、例えばＯＣＮ−ＣＨ2−Φ−ＣＨ2−ＮＣＯ｛その一部は、脂肪族との本質的な違いを示さない、即ちイソシアネート官能基が芳香族核から少なくとも炭素原子２個分離れたもの、例えばＯＣＮ−[ＣＨ2]t−Φ−[ＣＨ2]u−ＮＣＯ（ここで、ｔ及びｕは１より大きい）である｝；
◆芳香族モノマー、例えばトリレンジイソシアネート（しかし、芳香族イソシアネートは水性エマルションにするのにはあまり適さない）。
【００８０】
用語「脂肪族イソシアネート官能基」とは、ｓｐ3混成軌道の炭素が有するイソシアネート官能基を意味する。
【００８１】
本発明の技術によってターゲットにされる好ましいポリイソシアネートは、以下の条件の内の少なくとも１つ、有利には少なくとも２つ、好ましくは３つを満たすものである：
◆ＮＣＯ官能基の少なくとも１つ、有利には少なくとも２つ、より一層好ましくは全部が飽和（ｓｐ3）炭素を介して炭化水素骨格に結合していること：好ましくは以下の下位条件の内の少なくとも１つ、より一層好ましくは少なくとも２つも満たすこと：
・前記の飽和（ｓｐ3）炭素の内の少なくとも１つ、有利には少なくとも２つが少なくとも１個、有利には２個の水素を有すること（言い換えれば、イソシアネート官能基を有する炭素が水素を１個、好ましくは２個を有する場合に、より良好な結果が得られることがわかった）；
・前記の飽和（ｓｐ3）炭素の内の少なくとも１つ、有利には少なくとも２つがそれら自体炭素に結合し、後者の炭素が有利には脂肪族（即ちｓｐ3混成軌道のもの）であってそれ自体少なくとも１個、有利には２個の水素を有すること（言い換えれば、イソシアネート官能基を有する炭素が「ネオペンチル」構造ではない場合に、より良好な結果が得られることがわかった）；
◆イソシアネート官能基と炭化水素骨格とを結びつける炭素の全部が飽和（ｓｐ3）炭素であり、これら飽和炭素の一部又は好ましくは全部が有利には水素を１個、好ましくは２個を有すること；さらに、これらの飽和（ｓｐ3）炭素の少なくとも一部（有利には１／３、好ましくは２／３）、好ましくは全部がそれら自体炭素に結合し、後者の炭素が有利には脂肪族（即ちｓｐ3混成軌道のもの）であってそれ自体少なくとも１個、有利には２個の水素を有すること（言い換えれば、イソシアネート官能基を有する炭素が「ネオペンチル」構造ではない場合に、より良好な結果が得られることがわかった）；
◆少なくとも部分的にイソシアヌレート又はビウレット骨格を有するもの（後記のように、この骨格が１つのモノマーのみから誘導されたものかいくつかのモノマーから誘導されたものかに拘らず）、より特定的にはイソシアヌレートタイプの構造（三量体とも称される）、ウレチジンジオン構造（二量体とも称される）、ビウレット若しくはアロファネート構造又は単一の分子上の若しくは混合物としてのこのタイプの構造の組合せ物が特に好適である。
【００８２】
ポリイソシアネートが比較的重質である場合、即ちこれらが少なくとも４つのイソシアネート官能基を含む場合には、最初の２つの条件は、次のようになる：
・ＮＣＯ官能基の少なくとも１／３、有利には少なくとも２／３が飽和（ｓｐ3）炭素を介して炭化水素骨格に結合する；
・前記の飽和（ｓｐ3）炭素の少なくとも１／３、有利には少なくとも２／３が少なくとも１個、有利には２個の水素を有する（言い換えれば、イソシアネート官能基を有する炭素が水素を１個、好ましくは２個を有する場合に、より良好な結果が得られることがわかった）。さらに、これらの飽和（ｓｐ3）炭素の少なくとも一部（有利には１／３、好ましくは２／３）、好ましくは全部がそれら自体炭素に結合し、後者の炭素が有利には脂肪族（即ちｓｐ3混成軌道のもの）であってそれ自体少なくとも１個、有利には２個の水素を有すること（言い換えれば、イソシアネート官能基を有する炭素が「ネオペンチル」構造ではない場合に、より良好な結果が得られることがわかった）。
【００８３】
イソシアネート、特に脂肪族イソシアネートは、本発明がターゲットとするアニオン性化合物の内の一部と反応して酸無水物を形成することができる。これらの酸無水物は、式（Ｉ）の化合物を再生することができ、場合によってはマスクされたイソシアネートのように反応する。これらの酸無水物を形成する反応（これは酸官能基を強塩基で全体的に中和することによって抑制することができる）は、次の２つのタイプのものである：
・２つのアニオン性官能基の間から水の分子が除去されてＥ−Ｏ−Ｅタイプの官能基（即ちホスフェートの場合にはピロリン酸序列）を形成するもの；
・中和されていない若しくは完全には中和されていない酸官能基のヒドロキシルがＮＣＯ官能基に付加して序列−ＮＨ−ＣＯ−Ｏ−Ｅを有する官能基を形成するもの。これらの化合物（カルバミン酸とアニオン性官能基との間の混合酸無水物）もまた本発明のターゲットである。
【００８４】
最初のケースは第１の酸が不完全に中和された場合に相当する。これらの物質はまた、優れた界面活性剤特性をも有する。
【００８５】
本発明に至る研究の過程で、ヘキサ環式構造もビウレットやウレタン構造さえも含有しない低分子量｛即ち７００以下（有効数字２桁）、有利には６００以下（有効数字２桁）、好ましくは５００以下（有効数字２桁）｝の分子（反応性溶剤の概念に対応）の存在が良好な接着性と相関関係があることを示すことができた。かかる分子は３個以下のジアミン単位を含有する分子であり、本質的には二量体、ビス二量体、ポリメチレンジイソシアネートモノアロファネート並びにＬＴＩ及びＮＴＩタイプの三官能性モノマーから選択される。
【００８６】
かくして、これらの分子の内の少なくとも１種がイソシアネート組成物（ａ）中に存在するのが有利である。全体として、これらの低分子量分子はイソシアネート組成物（ａ）の５〜２５質量％の範囲、有利には７〜１５質量％の範囲の割合を占める。
【００８７】
二量体及びビス二量体が好ましく、これらは組成物（ａ）の５〜２０質量％、好ましくは少なくとも７質量％を占める。
【００８８】
イソシアネート組成物中の溶剤の量は、イソシアネート組成物（ａ）の２０質量％以下を占めるのが有利であり、１０質量％以下を占めるのが好ましく、１質量％以下を占めるのがより一層好ましい。
【００８９】
労働関係の法律上の理由で、ヘキサメチレンジイソシアネートタイプの揮発性モノマーの量は、イソシアネート組成物（ａ）の１質量％以下、有利には０．５質量％以下、好ましくは０．２質量％以下、より一層好ましくは０．１質量％以下にするのが好ましい。
【実施例】
【００９０】
以下、非限定的実施例によって本発明を例示する。
【００９１】
本発明に従う乳化性組成物
以下のもの：
真の二量体  ８質量％（±１％）；
ビス二量体  ２質量％（±１％）；
ビウレット  ２質量％（±１％）；
真の三量体  ５５質量％（±２％）：
を含む粘度１２００ｍＰａ・ｓ未満の三量体化されたヘキサメチレンジイソシアネートから調製したイソシアネート組成物に統計式（Ｉ）の界面活性剤（又は乳化剤）を添加することによって、本発明に従う乳化性イソシアネート組成物を調製した。
【００９２】
用いた乳化剤は、式（Ｉ）において
・ｑが０．３を表わし；
・ｓ及びｒが９．５を表わし；
・ｐが１．７であり；
・Ｒ1及びＲ2がノニルフェニル基である：
ものである。
【００９３】
中和用に用いたアミンは、Ｎ，Ｎ−ジメチルヘキシルアミンである。
【００９４】
リン酸は存在するリンの１５モル％を占める（言い換えると、リン酸のリンは存在するリンの総量の１５％を占める）。
【００９５】
存在するリンの酸の第１の酸のみを中和した。
【００９６】
添加後に、乳化性イソシアネート組成物は、真の二量体（即ちウレチジンジオン単位１個のみ及びジアミン単位２個）７．５（±１）質量％及び式（Ｉ）の化合物３．５質量％を含む。これは、１４００ｍＰａ・ｓの粘度を有する（ＮＣＯ＝２１．７％）。
【００９７】
Desmodur（登録商標）DN化合物
これは真の三量体（即ちイソシアヌレート環及び３個のジアミン単位）の含有率が高い（少なくとも７０％）市販の組成物であり、イソシアネートオリゴマーとジオール（エチレンオキシド（４６％）とプロピレンオキシド（５４％）とのコポリマー）との間の縮合から誘導される中性界面活性剤をも含む。その粘度は１２５０ｍＰａ・ｓである（ＮＣＯ＝２１．８％）。
【００９８】
ＨＤＴをベースとする組成物（ヘキサメチレンジイソシアネートの三量体化生成物）
試験したＨＤＴは、三量体化から誘導される通常の物質であって二量体含有率が２％未満、粘度２４００ｍＰａ・ｓのものであり、これに前記の式（Ｉ）の物質を１１％添加した。
【００９９】
この組成物は、自己乳化性である。
・最終粘度：４３００ｍＰａ・ｓ
・ＮＣＯ＝１９％
・添加後の界面活性剤の割合＝１０％。
【０１００】
スパチュラ試験
スパチュラ試験は定性的試験であり、被検化合物をスパチュラの平たい部分を用いて容器から取り出し、水中で２分間撹拌する。スパチュラの末端にまだ目に見える物質が存在していたら、この試験の結果は負（思わしくなかったということ）になる。この一般的試験は、使用の容易さの良好な指標である。
【０１０１】
すべての試験は、４質量％のイソシアネート組成物含有率について実施する。
【０１０２】
粒子寸法測定は、Horiba LA 910装置を用いて行う。
【０１０３】
例１：木材の接着：本発明に従う組成物と通常のイソシアネート組成物との比較研究
ポリマーvinNac DPN15は、固形分５２％を含有する酢酸ビニルホモポリマー分散体である。
【０１０４】
この試験は、規格ＥＮ２０５／９４−Ｄ４に従って行う。破壊試験は、規格Ｅ２０４に従って室温に７日間保ったサンプルに対して行う。
【０１０５】
結果を下記の表にまとめる。
【表１】
2006522850.tif 000005
【０１０６】
例２：エラストマー（スポーツシューズ）の接着：本発明に従う組成物と通常のイソシアネート組成物との比較研究
用いたポリマーは、Dispercoll（登録商標）U54 である（２０００年１月３１日付の技術上の注意を参照されたい）。これは、乾燥ポリマー５０％を含有するポリウレタン分散体である。
【０１０７】
この試験は、ＤＩＮ規格ＥＮ１３９２に従って行い、サンプルは室温（２３℃）において４日間乾燥させる。破壊強さは、ＤＩＮ規格２０５／９１に従って測定する。
【０１０８】
【表２】
2006522850.tif 000006
【０１０９】
【表３】
2006522850.tif 000007
【国際調査報告】
2006522850.tif 000010
2006522850.tif 000011
2006522850.tif 000012
2006522850.tif 000013
2006522850.tif 000014
2006522850.tif 000015
2006522850.tif 000016
2006522850.tif 000017